ЖИДКАЯ ЛИТЕЙНАЯ КРАСКА НА ВОДНОЙ ОСНОВЕ, СОДЕРЖАЩАЯ ЗАТРАВОЧНЫЕ КОМПОНЕНТЫ

1. Литейная краска, в частности, для центробежного литья, содержащая по меньшей мере:
жидкость-носитель,
по меньшей мере один порошкообразный огнеупорный материал,
по меньшей мере один загуститель, а также
металлический затравочный компонент, способный инициировать кристаллизацию металла, применяющегося для литья.
2. Литейная краска по п.1, причем краска содержит по меньшей мере одно связующее.
3. Литейная краска по п.1, причем затравочный компонент является содержащим железо сплавом.
4. Литейная краска по п.3, причем затравочный компонент является содержащим железо сплавом, включающим кремний.
5. Литейная краска по п.4, причем затравочный компонент является железокремниевым сплавом, содержащим кремний в количество от 20 до 80%.
6. Литейная краска по п.1, причем затравочный компонент имеет крупность зерен меньше чем 0,5 мм.
7. Литейная краска по любому из пп.3-6, причем затравочный компонент содержит алюминий в количестве от 2 до 8 вес.%.
8. Литейная краска по любому из пп.3-6, причем металлический затравочный компонент содержит по меньшей мере один дополнительный легирующий компонент, который выбран из церия, магния, хрома, молибдена.
9. Литейная краска по п.1, причем доля затравочного компонента выбирается от 0,2 до 40 вес.% в расчете на вес краски.
10. Литейная краска по п.1, причем по меньшей мере один загуститель выбран из органических загустителей и сильно набухающих слоистых силикатов.
11. Литейная краска по п.10, причем органический загуститель выбран из группы карбоксиметил-, метил-, этил-, гидроксиэтил- и гидроксипропилцеллюлозы, растительных слизей, альгинатов, поливиниловых спиртов, поливинилпирролидона, этилцеллюлозы, пектина, желатина, агар-агара и полипептидов.
12. Литейная краска по п.10, причем сильно набухающий силикат выбран из гекторита, аттапульгита, серпентина, каолина, смектитов, как сапонит, монтмориллонит, бейделлит и нонтронит, вермикулита, иллита, гекторита и слюды.
13. Литейная краска по п.2, причем связующее является кремниевым золем.
14. Литейная краска по любому из пп.3-6, причем содержащий железо сплав предварительно пропитывают фосфорной кислотой.
15. Литейная краска по п.1, причем краска имеет вязкость в диапазоне от 1000 до 3000 мПа·с.
16. Литейная краска по п.1, причем краска содержит фракцию графита.
17. Способ получения отливки, в котором
готовят литейную форму,
литейную форму покрывают краской по любому из пп.1-16,
жидкий металл вводят в литейную форму,
жидкий металл охлаждают с получением отливки, и
отливку отделяют от литейной формы.
18. Способ по п.17, в котором литейную краску и/или жидкий металл в вводятся в литейную форму методом центрифугирования.
19. Способ по любому из пп.17 или 18, в котором литейную краску вводят в литейную форму напылением.
20. Литейная форма с покрытием, полученным из краски по любому из пп.1-16.